(57)【特許請求の範囲】
【請求項１】
主成分がＭｇＯ、ＳｉＯ2、ＣａＯからなる非晶質の無機粉体であって、該無機粉体がＭｇＯを１３．６〜１４．３質量％、ＳｉＯ2を３０〜５０質量％含有し、しかもＤ９０が０．１〜１．０ｍｍ、Ｄ５０が３７μｍ以上である粒度分布を有する無機粉体を主成分とすることを特徴とする稲作用珪酸質肥料。
【請求項２】
請求項１の稲作用珪酸質肥料に、更に結合材を加えて造粒してなることを特徴とする稲作用珪酸質肥料。
【請求項３】
前記結合材が、ポバール、メチルセルロース、リグニン誘導体、でんぷん、蔗糖のいずれか一種以上を含有することを特徴とする請求項２記載の稲作用珪酸質肥料。
【発明の詳細な説明】
【０００１】
【発明の属する技術分野】
本発明は、植物にとって吸収性のよいケイ酸分を多く含む稲作用珪酸質肥料に関する。
【０００２】
【従来の技術】
稲作に有用なケイ酸質肥料として、従来からケイカル（ケイ酸カルシウム）、並びにケイ酸カリ（ケイ酸カリウム）肥料が用いられている。ケイカルはスラグを原料として製造され、ＳｉＯ2、ＣａＯ、Ａｌ2Ｏ3を主成分とする、主としてアルカリ分とケイ酸を補給するための土壌改質剤である。しかしケイカルは塩酸可溶性ケイ酸分が３０質量％を越えるものの、実際の土壌のｐＨに近い５〜７程度の領域では溶出量が極端に減少し、ケイ酸分の供給源としては非常に効率の悪い資材である。
【０００３】
従って、実際に使用する場合も、田１０００ｍ2当たり２００ｋｇと大量に施肥しなくてはならず、それに要する労力が農家の大きな負担になっている。ケイカルは肥料の三要素のいずれをも含まない資材であるため、他の肥料と混合して使用するのが一般的であり、例えばようりん４０ｋｇをケイカル２００ｋｇと混合して散布するのが広く用いられている処方である。ようりんは、それに含まれるケイ酸分の中性に近いｐＨ域での溶出性が高い事が知られており、燐酸質肥料であると同時にケイ酸質の供給源となっていることが認められている。
【０００４】
また、ケイ酸カリ肥料のケイ酸溶出性は、ケイカルに比べると高いと言われているが、ようりんに比べるとｐＨ＝５〜７では劣っており十分とは言えない。ケイ酸カリ肥料も、ケイカルの場合と同様に、ようりんと混合して施肥されることが多く、ここでもようりんがケイ酸質の供給源としての役割を果たしている。
【０００５】
ケイカルの欠点であるケイ酸質溶出性が低いことを改善するために各種の試みがなされ、中でもケイ酸カリ肥料の溶出性が比較的高いことに着目してカリ成分を加える方法に基づいた、例えばケイ燐酸カリを主成分とする新規肥料組成物（特公平１−２４７５９号公報参照）や緩効性熔成ケイ酸カリ苦土肥料の製造法（特公平２−２３５１４号公報参照）が開示されている。
【０００６】
カリウム成分は、一般に組成物をガラス化しやすくし、ケイ酸質の溶出性を改善するが、その反面、カリ原料が高価であるため得られた製品も高価になる、十分に高いケイ酸溶出性を確保するにはカリ含有量を高くしなければらなず不経済である、更に、カリウムが強アルカリであるため製造設備の炉材を浸食する、カリを加えると溶融物の粘度が上昇するため操業しにくく、それを下げようとして温度を上げるとカリが揮散する等の欠点を有している。
【０００７】
一方、ようりんに含まれるケイ酸分は溶出性が高く、植物による吸収性が高い事が知られている。市販されているようりんに含まれるＳｉＯ2は２０〜２５質量％程度であるが、ケイ酸含有量を増やすとその溶出率が低下する事が知られている。すなわち、溶成燐肥の一般的な原料配合にケイ石を加えて加熱溶融・急冷して、２％クエン酸水溶液へのケイ酸の溶出性を測定した試験例（工業化学雑誌第６０巻１１０９頁１９５７年）によれば、２％クエン酸溶液（初期ｐＨ値が約２）へのケイ酸溶出量は３０質量％程度で頭打ちになると記載されている。
【０００８】
又、特公平２−２３５１４号公報には、ｐＨが４の酢酸ソーダ緩衝液を用いた可溶性ケイ酸の評価法が、植物吸収性との相関性が高いと記載されているが、実際の土壌のｐＨはもっと中性に近く、たまたま試験に使用した組成物のこの方法による溶出性が植物吸収性と一致したと解釈するべきと思われる。ケイ酸質の溶出性試験に関しては未だ公定法がなく、様々な方法が提案されている。
【０００９】
肥料のケイ酸分の溶出性を調べる方法としては、前記したとおりに、２％クエン酸水溶液（ｐＨが約２）を用いる方法、ｐＨの初期値が４の酢酸ソーダ緩衝液を用いる方法が知られているが、いずれも溶出時のｐＨが低く、土壌のｐＨに近いｐＨ＝５〜７付近でのケイ酸の溶出性の評価方法としては不適切である。本発明者らは、先願の特願平１０−２０５２５８号明細書の中で、４質量％クエン酸緩衝液（ｐＨの初期値が５．５）を用いる方法を提案してきた。しかし、前記方法であっても、肥料のケイ酸分溶出量と実際の植物、ことに稲のケイ酸分吸収量との相関は充分に満足できるほどに高いものではない。
【００１０】
本発明者らは、ｐＨ＝５以上の高いｐＨ域で高い溶出性を持つＳｉＯ2を含む組成を探求した結果、同じ組成であってもその結晶性によって、溶出性が大きく変化すること、そして、特定組成を有する非晶質の組成物が前記高ｐＨ域でケイ酸溶出性を示すことを見い出し、先に特願平１０−２０５２５７号を出願した。
【００１１】
そして、その後、ケイ酸分の溶出性の評価方法と肥料効果（稲による吸収性）について更に検討を続けた結果、水溶液のｐＨ調節剤としてのイオン交換樹脂共存下で測定した（以下イオン交換法と略称する）一ヶ月後のケイ酸分溶出量が一定値以上のものが、肥料効果が高いことを見いだし、また、肥料として使用する粉体の粒度を制御することにより、長期にわたるケイ酸分溶出性を制御できることを見いだし本発明に至ったものである。即ち、本発明者らは、ケイ酸溶出性の評価方法と肥料効果について更に検討を重ね、以降に示すイオン交換法による評価方法が、実際の稲のケイ酸分吸収量と相関することを見いだしたものである。
【００１２】
イオン交換法とは、中性（ｐＨ＝７）付近でのケイ酸分の溶解性評価手法で、以下の手順で行う（参考文献：加藤直人著「農林水産省・農業環境技術研究所報告」１６巻，９−７５頁（１９９８）、加藤，尾和共著  Ｓｏｉｌ  Ｓｃｉ．  Ｐｌａｎｔ  Ｎｕｔｒ．，４３巻，２号，３５１−３５９頁（１９９７））。
【００１３】
即ち、試料０．２０ｇを、あらかじめ水酸化ナトリウム水溶液と希塩酸を用いて逆再生しておいたカルボン酸型イオン交換樹脂（例えばアンバーライトＩＲＣ−５０）２ｇと純水１リットルを入れたポリエチレン瓶に加え、マグネチックスターラーで静かに数分間撹拌した後、所定日数静置する。所定日数経過したら再度マグネチックスターラーで静かに数分間撹拌した後、最低１０分間静置し、上澄み液２ｍｌをメスフラスコ２０ｍｌに分取し、塩酸（１＋１）１ｍｌを添加後、２０ｍｌに希釈する。これをＩＣＰ発光分析法（例えば、日本ジャーレルアッシュＩＣＡＰ−５７５を使用、測定波長例：２５１.６１２ｎｍ、２８８.１５８ｎｍ他）によりＳｉを定量し、ＳｉＯ２に換算する。市販原子吸光分析用標準原液１０００ｍｇ／リットルを希釈して得られる検量線を基づいて定量する。
【００１４】
イオン交換樹脂を用いる目的は、珪酸質肥料から溶出するアルカリ土類金属等のアルカリ性物質が溶液に溶けて生ずるｐＨの上昇を、イオン交換樹脂のイオン交換能を利用して防止することにある。水田の土壌は、中性であり、ｐＨ緩衝能が高いと言われており、イオン交換法を用いると、実際の水田に近い環境下でのケイ酸分の溶出性を測定できると考えられる。
【００１５】
稲がケイ酸分をよく吸収する期間は、田植え期から出穂期までと言われている。この２〜３ヶ月間にわたって、含有するケイ酸分が徐々に溶出し、継続的にケイ酸を供給し続ける肥料が好ましい。従って、イオン交換法で継続的に測定して得た溶出曲線が、初期は勾配が比較的小さく、日数が経過した後も、勾配があまり小さくならない肥料が好ましい。初期のケイ酸分含有量はそれが溶出する限り大きい方が好ましいことは言うまでもない。
【００１６】
本発明者らは、ケイ酸分を含む肥料を用いて、稲の肥効試験を行ったところ、前記のイオン交換法による１ヶ月後のケイ酸溶出量が、稲による肥料由来のケイ酸分吸収量と相関を示すことを見いだした。しかし、ケイ酸分を多く含む市販の各種肥料を前記イオン交換法で評価したところ、１ヶ月後のケイ酸溶出量が１５質量％を超えるものはなかった。
【００１７】
【発明が解決しようとする課題】
本発明は、リン酸を含有しないので、各地方の田の状況に合った組成に配合して使用するのに適した、ケイ酸を主体として、アルカリ分を含む資材を供給することを目的とする。また、本発明は、通常のようりん製造設備を用いて容易に製造することができ、カリを含むことがなく前記製造上の問題点を避けることのできるケイ酸質肥料を提供することを目的とする。更に、本発明は、少量の施肥で有効な、特に実際の土壌のｐＨ＝５〜７付近で長期にわたってケイ酸分を溶出し、かつ溶出性の高いケイ酸分をＳｉＯ2換算で３０質量％以上含む稲作用珪酸質肥料を提供することを目的としている。
【００１８】
【課題を解決するための手段】
即ち、本発明は、主成分がＭｇＯ、ＳｉＯ2、ＣａＯからなる非晶質の無機粉体であって、該無機粉体がＭｇＯを１３．６〜１４．３質量％、ＳｉＯ2を３０〜５０質量％含有し、しかもＤ９０が０．１〜１．０ｍｍ、Ｄ５０が３７μｍ以上である粒度分布を有する無機粉体を主成分とすることを特徴とする稲作用珪酸質肥料である。
【００２０】
また、本発明は、前記の稲作用珪酸質肥料に更に結合材を加えて造粒してなることを特徴とする稲作用珪酸質肥料であり、好ましくは、前記結合材が、ポバール、メチルセルロース、リグニン誘導体、でんぷん、蔗糖のいずれか一種以上を含有することを特徴とする前記稲作用肥料である。
【００２１】
【発明の実施の形態】
本発明は、主成分がＭｇＯ、ＳｉＯ2、ＣａＯからなる非晶質の無機粉体であって、該無機粉体がＭｇＯを１〜２０質量％、ＳｉＯ2を３０〜５０質量％含有し、しかもＤ90が０．６〜３．０ｍｍ、Ｄ50が３７μｍ以上である粒度分布を有する無機粉体を主成分とすることを特徴とする稲作用珪酸質肥料である。
【００２２】
本発明において、無機粉体の主成分は、ＭｇＯ、ＳｉＯ2、ＣａＯから構成され、その合計量は８７質量％以上、好ましくは９０質量％以上あれば良い。従来公知のケイ酸溶出性を有するものの多くは、例えばケイ酸カリ肥料の如くに、カリウムを主成分として含有するのに対し、本願発明に用いられる無機粉体はカリウムを主成分として有しない特徴がある。これにより、製品価格が高くなる、製造設備の炉材を浸食する、操業しにくい等の欠点を解消することが出来る。
【００２３】
本発明の無機粉体は、ＳｉＯ2含有量が３０質量％以上である。これより少ないと、十分なケイ酸溶出量が確保できず、ケイ酸質資材或いは肥料としての価値が減少する。５０質量％を越えると大幅にＳｉＯ2溶出性が下がり、中性に近い領域での溶出性が悪くなる。３２〜４５質量％が好ましい範囲である。
【００２４】
ＭｇＯは、無機組成物の溶融温度を下げる効果やケイ酸溶出率を増大させる効果があり、また肥料成分としても有効なので、適当量含有させる必要がある。１質量％以下ではこれらの効果が十分ではなく、２０質量％をこえると施用した植物の肥効成分の吸収性に拮抗作用を生じ、不都合である。上記バランスから、１〜２０質量％、好ましくは７〜１８質量％の範囲がよい。
【００２５】
また、本発明の無機粉体について、モル換算した（ＣａＯ＋ＭｇＯ）／ＳｉＯ2比が０．８〜２．５であることが好ましい。前記比が０．８より小さくなるとＳｉＯ2溶出量が減少する一方、２．５を超えるとＳｉＯ2含有量の低下や融点の上昇とＳｉＯ2溶出性の低下が起こることがある。１．１〜２．０が好ましい範囲である。
【００２６】
本発明の無機粉体において、主成分を構成する前記の成分の他に、微量成分として有効な硼素やマンガンを含有させることもできる。硼素やマンガンの存在は、後述する製造方法において溶融温度の低下や溶融物の流動性の増加の効果があるし、得られる無機組成物の非晶質化を促し、ケイ酸の溶出性を助長する効果もある。また、不可避的に混入する鉄酸化物やアルミニウムの酸化物などが含まれてもよい。しかし、アルミニウムについては、肥料効果が無く、有効成分の含有量を低下させ、また、量が多くなるとケイ酸分の溶出性に悪影響を及ぼすので、Ａｌ2Ｏ3の量は２質量％以下に抑制することが好ましい。
【００２７】
本発明の無機粉体はケイ酸の溶出性を高めるために非晶質であることが必須である。非晶質の程度については、本発明者らの実験的検討結果によれば、ＮＭＲ−２９Ｓｉの半値幅が１２ｐｐｍ以上２３ｐｐｍ以下を示せば充分である。ＮＭＲ−２９Ｓｉの測定方法は、特願平１０−２０５２５７号に記載したとおりである。
【００２８】
本発明に於いて、無機粉体の粒度分布は、Ｄ90が０．６〜３．０ｍｍ、Ｄ50が３７μｍ以上である。ここで、粒度分布は、篩いで測定すればよい。例えば、ＪＩＳ  Ｚ  ８８０１に記載された篩いを重ねて、試料を最も上の篩い上に乗せ、タップ振動機にセットする。一定時間の後、各篩い上に残った粉体の質量を測定し、百分率で表し、粒度分布とする。Ｄ90、Ｄ50は、累積質量％がそれぞれ９０％、５０％の時の粒度を示す。
【００２９】
Ｄ90が前記範囲より大きい場合には、Ｄ50の大きさにもよるが、ケイ酸分溶出量が低下し本発明の目的が達成できないことがある。また、Ｄ50が３７μｍ未満の場合には、ケイ酸分溶出性は高くなるものの、粒度が細かいために長期にわたってケイ酸分を溶出することを確保できないことがあるし、施肥後に粉末の微粉部分が雨等により流失されることがあるし、更に、粉砕にコストがかかるので好ましくないからである。更に、本発明の稲作用珪酸質肥料は、ケイ酸の溶出量が時間と共にゆっくり増加する傾向があるので、特に秋から冬にかけての農閑期に施肥する場合や春のしろかきの前後に施肥する場合に、特に有効である。
【００３０】
一方、本発明の他の一つは、主成分がＭｇＯ、ＳｉＯ2、ＣａＯからなる非晶質の無機粉体であって、該無機粉体がＭｇＯを１〜２０質量％、ＳｉＯ2を３０〜５０質量％含有し、しかもＤ90が０．１〜１．０ｍｍ、Ｄ50が３７μｍ以上である粒度分布を有する無機粉体を主成分とすることを特徴とする稲作用珪酸質肥料であり、前記発明に対して、異なる粒度分布を有していることを特徴としている。
【００３１】
本発明に於いては、Ｄ90を０．１〜１．０ｍｍとすることで、イオン交換法で測定したケイ酸分溶出量を高めることができ、一層好ましいからである。本発明の稲作用肥料は、イオン交換法の溶出率が２．５ヶ月以内に７０％以上に達するので、田植え後の追肥として使用するのに好適である。また、粒度分布が窒素、カリなどの他の肥料との混合や造粒に適しているので、容易に所望の組成の複合肥料とすることもできる。
【００３２】
また、本発明は、Ｄ90で０．１〜１．０ｍｍ、Ｄ50で３７μｍ以上の粒度分布を有する前記無機粉体に、結合材を加えて造粒してなる稲作用珪酸質肥料である。結合材を加えて造粒されているので、短期に多量の可溶性ケイ酸分を提供できる稲作用肥料を作業性良く取り扱うことができる。
【００３３】
結合材としては、肥料の結合材として用いられているものならば用いることができ、例えば、ポバール、メチルセルロース、リグニン誘導体、でんぷん、蔗糖が挙げられる。本発明に於いては、前記結合材のいずれか一種以上を含有していれば良いが、このうち、リグニン誘導体はパルプ廃液として、また蔗糖は廃糖蜜として安価に入手できるので都合がよい。また、でんぷんは、コーンスターチなど安定した品質のものが入手でき、廃糖蜜などより少ない固形分で造粒できるという特徴を持つので好ましい。
【００３４】
本発明の稲作用珪酸質肥料の製造方法について、その一例を以下に記述する。製造方法はこれに限定されるわけではない。
【００３５】
原料として、蛇紋岩、ケイ石、石灰石、フェロニッケル鉱滓、フェロマンガン鉱滓、各種高炉滓、各種製鋼滓、製リンスラグ、フライアッシュ等のＣａＯ、ＭｇＯ、或いはＳｉＯ2を含有する通常の原料類を利用することができる。上記原料の中にはアルミナ分（Ａｌ2Ｏ3）を含むものもあるが、Ａｌ2Ｏ3の存在はケイ酸溶出率を悪化させ、またＡｌ2Ｏ3含有量が増加すると他の成分の含有量が実質的に減るので、Ａｌ2Ｏ3含有量の増大は好ましくない。Ａｌ2Ｏ3が含まれていない原料を使用するか、またはＡｌ2Ｏ3が含まれている原料は少量に限定して使用し、得られる無機組成物中のＡｌ2Ｏ3含有量が２質量％以下とすることが好ましい。
【００３６】
前記原料を、揮発分の量等を考慮し、生成物が所望組成となるように、即ち、ＭｇＯを１〜２０質量％、ＳｉＯ2を３０〜５０質量％含有するように、好ましくは、モル比（ＣａＯ＋ＭｇＯ）／ＳｉＯ2が０．８〜２．５となるように、更に好ましくはモル比（ＣａＯ＋ＭｇＯ）／ＳｉＯ2が１．１〜２．０となるように配合し、高温で溶融する。
【００３７】
前記溶融に用いる炉（溶融炉）は、外熱式電気炉、アーク炉、高周波加熱炉等の電気炉、或いは平炉を初めとするいろいろな燃焼ガス炉等が使用できる。溶融温度は、組成にもよるが１３５０℃以上が望ましい。目標とする組成を有する原料が完全に溶融する温度より、およそ１５０℃以上高い温度で溶融すると、溶融温度から結晶化の進まない温度までの間で十分な冷却速度がとれるため好ましい。前記溶融炉のうち、後述するとおりに、溶融液を急冷することができ、非晶質化した無機粉体を容易に得ることができることから電気炉、並びに平炉が好ましく選択される。
【００３８】
溶融液の急冷は、得られる無機組成物の非晶質化を達成し、ケイ酸の溶出性を高めるために必須である。急冷は、一般には、炉から抜き出した溶融液に溶融液の２０〜４０倍の質量の水を吹き付ける方法や、多量の水中に浸漬する方法等を適用することによって行われる。無機組成物を得る際の冷却方法としては、溶融温度から１００℃までの所要時間は２０秒以下好ましくは１０秒以下とすることがよく、特に、原料が完全に溶融する温度の上下２００℃の間を５秒以内とする事が望ましいので、このため、ジェット水流を当てて冷却する方法が好ましい。更に、ジェット水流を用いる冷却方法は、溶融液より砂状物を直接に得られ、後工程としての粉砕を省略することもできるという効果も得られる。
【００３９】
砂状物の粒度は、ジェット水圧、水量などにより制御でき、この操作のみで、粒度がＤ90で０．６〜３．０ｍｍ、Ｄ50で３７μｍ以上である無機粉体を得ることもできる。更に、必要に応じて、粉砕して、更に必要ならば分級操作を組み合わせながら、粒度分布をＤ90で０．１〜１．０ｍｍ、Ｄ50で３７μｍ以上とすればよい。
【００４０】
前記粉砕操作には、ロールクラッシャー、スタンプミル、ローラーミル、ボールミル、ジェットミルなどの各種粉砕機を用いることができる。また、造粒操作には、ペレタイザー、転動造粒機などの各種造粒機を用いることができる。
【００４１】
造粒操作は、以下の手順で例示するとおりに、混合機と造粒機とを併用して２段階で操作することがある。即ち、主原料となる粉体１００質量部に対して、固形分を４０質量％含む廃糖蜜を１２質量部添加し、万能混合機で混合する。これを皿型造粒機に移し、回転させながら水を噴霧する。取り出された水分を含む造粒品を乾燥機で乾燥し、１〜４ｍｍ程度に造粒された粒状の肥料を得る。
【００４２】
【実施例】
以下、実施例及び比較例に基づいて、本発明を更に詳細に説明する。
【００４３】
〔実施例１〜２、参考例１〕
蛇紋岩２．５ｔ、ケイ石３．９ｔ、消石灰７．０ｔを混合粉砕し、平炉に供給して加熱溶融した。平炉から流れ出る湯にジェット水流をぶつけ、水砕品を得た。これを試料Ａ（参考例１）とする。
【００４４】
試料Ａは、非晶質で、ＳｉＯ2、ＭｇＯ、ＣａＯをそれぞれ４０．８質量％、８．７質量％、４３．９質量％含んでいた。従って、モル比（ＣａＯ＋ＭｇＯ）／ＳｉＯ2は１．４７であった。また、粒度分布を篩いを用いて測定したところ、２ｍｍ以上が６．２質量％、２ｍｍ未満〜１ｍｍ以上が２１．８質量％、１ｍｍ未満が７２．０質量％、４４μｍ以下が０．２質量％であった。
【００４５】
別ロットの水砕品をボールミルで粉砕し、この無機粉体を１００質量部と固形分濃度が４０％の廃糖蜜１２質量部を混合し、パンケーキ型の造粒機で造粒した。これを試料Ｂ（実施例１）とする。
【００４６】
試料Ｂの主原料である無機粉体は、非晶質で、ＳｉＯ2、ＭｇＯ、ＣａＯをそれぞれ４２．６質量％、１３．６質量％、３７．０質量％含んでいた。従って、モル比（ＣａＯ＋ＭｇＯ）／ＳｉＯ2は１．４１であった。また、粒度分布を篩いを用いて測定したところ、５００〜１０５μｍが１４．７質量％、１０５〜４４μｍが４６．４質量％、４４μｍ以下が３８．９質量％であった。
【００４７】
更に、別ロットの水砕品をボールミルで粉砕し無機粉体を得た。これを１４９μｍの篩いを用いて篩い、篩い下を試料Ｃ（実施例２）とする。
【００４８】
試料Ｃの粒度分布を篩いを用いて測定したところ、１４９〜１０５μｍが１１．２質量％、１０５〜４４μｍが４２．２質量％、４４μｍ以下が４６．６質量％であった。この無機粉体は、非晶質で、ＳｉＯ2、ＭｇＯ、ＣａＯをそれぞれ３９．０質量％、１４．３質量％、４０．２質量％含んでいた。従って、モル比（ＣａＯ＋ＭｇＯ）／ＳｉＯ2は１．６５であった。
【００４９】
試料Ａ、試料Ｂ、試料Ｃについて、それぞれイオン交換法でケイ酸分の溶出量を測定した。一ヶ月後と２．５ヶ月後の溶出量測定結果を表１に示す。
【００５０】
〔比較例１、２〕市販のケイカル砂状品（比較例１）と市販のケイカル粒状品（比較例２）のケイ酸分の溶出量を、イオン交換法で測定した。一ヶ月後と２．５ヶ月後のケイ酸分溶出量を表１に示す。
【００５１】
【表１】
0004268299.tif 000002
＊溶出量；肥料全質量に対する溶出したケイ酸分質量の割合
溶出率；肥料中のケイ酸分質量に対する溶出したケイ酸分質量の割合
【００５２】
〔肥料効果試験〕
実施例１、参考例１、比較例２の肥料について、当該肥料中に含まれるケイ酸分が稲に吸収される割合を測定するために、稲のポット栽培による肥効試験を行った。試験条件は表２および表３の通りである。尚、ＳｉＯ2で３．０ｇ、ＭｇＯで０．９６ｇ、ＣａＯで３．８９ｇになるように、各種肥料および試薬を混合して施肥した。比較例として使用したケイカルのＳｉＯ2含有量は３５．７質量％であった。試験結果を表４に示す。また、ＭｇＯ、ＣａＯ量を調整するために用いた水酸化マグネシウム、炭酸カルシウムの純度はいずれも９７質量％であった。
【００５３】
【表２】
0004268299.tif 000003
【００５４】
【表３】
0004268299.tif 000004
【００５５】
【表４】
0004268299.tif 000005
【００５６】
【発明の効果】
本発明の稲作用肥料は、土壌中への可溶性ケイ酸を多く含み、かつ長期にわたって可溶性ケイ酸を供給できるという特徴を有するので、施肥量を少なくでき、年一回の施肥で充分ですみ、農家における省力化に有用である。また、燐酸分を含まない、若しくは少量であることから、各種単肥との混合散布により個々の土地に適した施肥が可能となる。
【００５７】
更に、本発明の稲作用肥料は、ケイ酸質の吸収性が良いので、作物の病虫害発生が抑えられること、稲が倒れにくくなること、緩効性であるから肥あたりを起こさないこと、雨水に流亡せず肥料散布の回数を減らせること、等の数々の利点を有する特徴を持つ。更に、その組成中にはカリウム等のアルカリ金属元素を含有しないので製造しやすい、カリ含有肥料に比べて安価に製造できるという特徴を有し、産業上有用なものである。